(57)【要約】  基板上に導電性高分子堆積物を形成する方法（１０）を開示する。この方法（１０）は、導電性高分子のモノマーとニトロシル前駆体（１１）からなる組成物を合成する工程と、基板（１２）の外表面上にニトロシルイオンが形成されるように前記基板を前記組成物に接触させる工程と、前記モノマーを重合させて導電性高分子（１３）とする工程を含む方法であって、前記重合は前記ニトロシルイオンにより開始され、前記導電性高分子は前記基板の外表面に堆積する。前記導電性高分子はポリピロールであってもよい。
2013530262.tif 000002
【特許請求の範囲】
【請求項１】
基板上に導電性高分子堆積物を形成する方法（１０）であって、
前記導電性高分子のモノマーとニトロシル前駆体（１１）からなる組成物を合成する工程と、
前記基板の外表面上にニトロシルイオンが形成されるように前記基板（１２）を前記組成物と接触させる工程と、
前記モノマーを重合させて前記導電性高分子（１３）とする工程からなる方法であって、
前記重合は前記ニトロシルイオンにより開始され、前記導電性高分子は前記基板の外表面に堆積することを特徴とする方法。
【請求項２】
前記基板は作用電極であり、
前記組成物に接触した補助的な基準電極を設けて、前記作用電極と前記補助電極との間に電位バイアスを印加する工程をさらに含むことを特徴とする請求項１記載の方法。
【請求項３】
前記ニトロシル前駆体は電気的バイアスの印加により前記ニトロシルイオンへと変換されることを特徴とする請求項２記載の方法。
【請求項４】
前記電気的バイアスは変更可能であることを特徴とする請求項２記載の方法。
【請求項５】
前記モノマーはピロール又はチオフェンであることを特徴とする請求項２記載の方法。
【請求項６】
前記ニトロシル前駆体は硝酸塩であることを特徴とする請求項２記載の方法。
【請求項７】
前記組成物は金属塩をさらに含み、
該金属塩から電気化学的に派生する無機粒子を形成し、該無機粒子を前記導電性高分子と共に前記基板上に堆積させる工程をさらに含むことを特徴とする請求項２記載の方法。
【請求項８】
前記基板は、プロトン供与性表面又はプロトンが予め付加された表面を備えることを特徴とする請求項１記載の方法。
【請求項９】
前記プロトン供与性表面は表面ヒドロキシル基を備えることを特徴とする請求項８記載の方法。
【請求項１０】
前記基板はメソポーラスシリカ又はアルミノシリカ材料であることを特徴とする請求項８記載の方法。
【請求項１１】
前記ニトロシル前駆体は、前記基板の表面からのプロトンと反応し、ニトロシルイオンを生み出すことを特徴とする請求項８記載の方法。
【請求項１２】
前記モノマーはピロール又はチオフェンであることを特徴とする請求項８記載の方法。
【請求項１３】
前記ニトロシル前駆体は亜硝酸塩であることを特徴とする請求項８記載の方法。
【発明の詳細な説明】
【技術分野】
【０００１】
政府許諾権
合衆国政府は、本発明について無償実施権を有するとともに、合衆国エネルギー省による助成金番号ＤＦ−ＦＧ０２−０５ＥＲ１５７５２の条件により規定される適当な条件で他人に実施権を設定することを、限られた状況下で特許権者に要求する権利を有する。
【０００２】
酸化剤として、その場生成されるニトロシルイオンを用いた導電性高分子の形成方法を開示する。ニトロシルイオンは、電気化学的に又は化学的に生成される。このようにして生成される高分子及び高分子−無機複合体材料の様々な領域（例えば、エネルギー変換／貯蔵，被膜，センサ，ドラッグデリバリー及び触媒）への応用についても開示する。
【背景技術】
【０００３】
有機高分子の望ましい特徴と半導体の電子特性とを結合させる伝導性の高分子は、エネルギー変換／貯蔵、光電子工学、被膜及びセンシング技術での使用において魅力的な材料である。一般に、伝導性の高分子の重合は、モノマーが化学的又は電気化学的酸化によりラジカルとなることにより開始され、その後ラジカルカップリング及び連鎖成長が起こる。化学的酸化はＦｅＣｌ３などの酸化剤の使用を伴う一方、電気化学的酸化は、一般に、アノードバイアス（作用電極において酸化反応を起こさせるバイアス）をモノマー溶液に浸された伝導性基板に印加することにより行われる（アノード重合）。電気化学的に開始される重合は、重合が作用電極に局限され、さらに、膜厚及び形態を好都合に制御できるので、通常、膜型又は電極型の伝導性の高分子の合成に用いられる。
【０００４】
さらなる発展においては、伝導性の高分子は、様々な電気化学的応用（例えば、センサ及び電気触媒）での使用のための導電性高分子−金属複合体電極を形成するための金属粒子（例えば、Ｃｕ，Ａｕ，Ａｇ，Ｎｉ，Ｒｕ，Ｉｒ，Ｐｔ，Ｃｏ，Ｐｄ，Ｆｅ）を埋め込む又は分散させるマトリクスとして利用されている。一般に、このようなハイブリッド電極は２工程の電着処理：電気的重合（アノード析出）及びこれに続く金属析出（カソード析出）により合成される。この２工程の処理は、この合成を煩雑且つ費用のかかるものにしているだけでなく、このようにして生成される金属−高分子複合体の種類及び質を限定してしまっている。しかしながら、アノードにおける電気的重合及びカソードにおける金属析出は、それぞれ、その作用電極において、全く異なり且つ多くの場合相容れない範囲の電位を用いた酸化反応及び還元反応を必要とするため、金属−伝導性高分子ハイブリッド膜を合成するための１工程の処理をこれから発展させなければならない。
【０００５】
導電性高分子を高表面積メソポーラスシリカ材料と結合させる場合は、他の重要な種類の伝導性高分子系複合体材料を合成することができる。メソポーラスシリカ材料は、その均一なメソ細孔特徴及び高表面積のために、様々な応用（触媒，センシング，ドラッグデリバリー，吸着及び分離）に利用されている。導電性高分子層をメソ細孔壁に堆積させると、シリカの物理化学的性状及び表面の性質（例えば、親水性及び表面電荷）を変化させることができ、広範囲の分子／種の当該メソ細孔壁への吸着及び／又は固定化が可能となり、これによりメソポーラス材料の応用が著しく広がる。さらに、導電性高分子被膜は、絶縁性のメソポーラスシリカ材料を、センサ及び電気触媒に用いることができる半導電性の複合体に変換することもできる。
【０００６】
均一且つ接触可能なメソ細孔を保持したシリカ−高分子複合体を得るためには、薄い高分子被膜を、メソ細孔の入口をふさぐことなく均一にメソ細孔壁上へ導入すべきである。１つの反応チャンバ内でモノマー及び開始剤（例えば、酸化剤）をメソポーラスシリカ粒子と混合した場合、モノマー又は開始剤の孔内への拡散は促進されにくいため、主にバルク溶液中又はシリカ粒子の表面で重合が起こる。これにより、孔の入口がふさがれて高品質の複合メソポーラス粒子の形成が阻害され、さらに／あるいは、溶液中に純高分子粒子と複合体粒子とが混在した望ましくない混合状態が作り出される。
【０００７】
メソ細孔内での望ましい重合を達成するために、いくつかの取り組みが進められているが、これらは通例２工程の処理を必要とする。詳しく説明すると、まず、シリカメソ細孔内でモノマーを吸着させ、その後、開始剤と混合するために別のチャンバへと移される。液相においてはモノマーと開始剤との相互作用は限られるため、望ましくないバルク重合は著しく抑制される。この場合もやはり、このような２工程の手順が合成を煩雑且つ費用のかかるものにしているが、導電性高分子をメソポーラスシリカ壁に形成・堆積させる１工程の処理をこれから発展させなければならない。
【発明の概要】
【発明が解決しようとする課題】
【０００８】
上述したニーズを満たすために、基板上に導電性高分子堆積物を形成する方法を開示する。この方法は、前記導電性高分子のモノマーとニトロシル前駆体からなる組成物を合成する工程と、前記基板の外表面にニトロシルイオンが形成されるように前記基板を前記組成物と接触させる工程と、前記モノマーを重合させて導電性高分子とする工程を含む方法であって、前記重合は前記ニトロシルイオンにより開始され、前記導電性高分子は前記基板の外表面に堆積することを特徴とする方法である。前記導電性高分子はポリピロールであってもよい。
【課題を解決するための手段】
【０００９】
一実施形態では、前記ニトロシルイオンを電気化学的に生成してもよい。そのためには、前記基板は作用電極であり、且つ、前記方法は、さらに、前記組成物に接触した補助的な任意の基準電極を設けて、前記作用電極と前記補助電極との間に電位バイアスを印加する工程を含んでいてもよい。前記ニトロシルイオンを電気化学的に生成するために、前記組成物は前記ニトロシル前駆体として硝酸ナトリウムなどの硝酸塩を含み、且つ、前記組成物はおよそ７未満のｐＨ値を有していてもよい。この実施形態を改良したものでは、前記組成物はさらに塩化スズなどの金属塩を含み、且つ、前記方法は、さらに、導電性高分子と共に金属粒子を前記基板上に形成・堆積させる工程を含んでいてもよい。いくつかの例においては、前記金属粒子を前記導電性高分子の外表面に均一にコーティングしてもよい。
【００１０】
本開示の他の実施形態では、前記基板の表面上に前記ニトロシルイオンを化学的に生成してもよい。そのためには、前記基板はプロトン供与性表面を有していてもよい（例えば、表面ヒドロキシル基を有する基板）。例えば、前記基板はメソポーラスシリカ又はアルミノシリカであってもよい。前記組成物は前記ニトロシル前駆体として亜硝酸ナトリウムなどの亜硝酸塩を含んでいてもよい。前記導電性高分子は、前記基板の表面上に実質的に連続した被膜を形成し、該基板が電気伝導性を有する状態にしてもよい。さらに、前記基板のメソ細孔構造は、該基板上に前記導電性高分子を形成・堆積した後も実質的には変化しないままとすることができる。
【００１１】
開示した方法及び基板−導電性高分子複合体の他の利点及び特徴については、以下に非常に詳細に説明する。尚、ここでは又は他の箇所でも、本明細書に開示する複合体又は方法は、当該技術分野における通常の技術を有する者が、過度な実験を行うことなく、適切に変更し、種々様々な応用に用いることができることに留意されたい。
【図面の簡単な説明】
【００１２】
開示した複合体及び方法をより完全に理解するためには、添付の図面に非常に詳細に図示した実施形態を参照されたい。
【００１３】
【図１】図１は、本開示にかかる、基板上に導電性高分子堆積物を形成する方法のブロック図である。
【００１４】
【図２】図２は、開示した方法の第１実施形態により得られる、カソードバイアスを用いて基板上に堆積させたポリピロールのＳＥＭ画像である。
【００１５】
【図３】図３は、先行技術の方法により得られる、アノードバイアスを用いて基板上に堆積させたポリピロールのＳＥＭ画像である。
【００１６】
【図４】図４は、図２に示したポリピロール粒子の拡大ＳＥＭ画像である。
【００１７】
【図５】図５は、開示した方法の第１実施形態により得られる、カソード基板上にスズと同時堆積させたポリピロール粒子のＳＥＭ画像である。
【００１８】
【図６】図６は、図５に示したポリピロール−スズ粒子の断面ＴＥＭ画像である。
【００１９】
【図７】図１７は、図５に示したポリピロール−スズ粒子のＢＳＥ画像である。
【００２０】
【図８】図８は、開示した方法の第１実施形態により得られる、カソード−ポリピロール−スズ複合体の第１充放電曲線（実線）及び第２充放電曲線（破線）を示す。
【００２１】
【図９】図９は、開示した方法の第１実施形態により得られる、（形成後の１Ｃの割合における）カソード−ポリピロール−スズ複合体の電荷容量曲線（実点）及びクーロン効率曲線（空点）を示す。
【００２２】
【図１０】図１０は、０．２Ｃの一定の割合（空点）及び変動する割合（実点）における開示した方法の第１実施形態により得られるカソード−ポリピロール−スズ複合体の電荷容量を示す。
【００２３】
【図１１】図１１は、０．１Ｍのピロール、０．１ＭのＮａＮＯ２及び０．２ｍＭの酢酸を含む溶液中でのポリピロールの重合の写真によるデモンストレーションである。
【００２４】
【図１２】図１２は、０．１Ｍのピロール、０．１ＭのＮａＮＯ２及び様々な濃度の酢酸を含む溶液中でのポリピロールの重合の写真によるデモンストレーションである。
【００２５】
【図１３】図１３は、開示した方法の第２実施形態にかかる、メソポーラスシリカ基板上へのポリピロールの重合の写真によるデモンストレーションである。
【００２６】
【図１４】図１４は、開始剤としてＦｅＣｌ３を用いた場合の溶液中でのポリピロールの重合の写真によるデモンストレーションである。
【００２７】
【図１５】図１５は、開示した方法の第２実施形態により得られる、メソポーラスシリカ基板（実点）及びシリカ−ポリピロール複合体（空点）の窒素吸脱着等温線を示す。
【００２８】
【図１６】図１６は、開示した方法の第２実施形態により得られる、メソポーラスシリカ基板（実点）及びシリカ−ポリピロール複合体（空点）の細孔サイズ分布を示す。
【００２９】
【図１７】図１７は、開示した方法の第２実施形態により得られるシリカ−ポリピロール複合体の伝導率測定を示す。
【００３０】
図面は必ずしも一定の縮小比ではないこと、及び開示した実施形態は概略的・部分的に図示されている場合もあることを理解すべきである。いくつかの例では、開示した複合体又は方法の理解に必要ではなく、他の詳細の認識を困難にするような詳細については省略した。もちろん、本開示は、ここに図示する特定の実施形態に限られないことを理解すべきである。
【発明を実施するための形態】
【００３１】
本開示は、概して、酸化剤としてニトロシルイオン（ＮＯ＋）を用いて導電性高分子を形成する方法に関する。ニトロシルイオンは、亜硝酸イオンとプロトンとの反応により形成することができる。例えば、亜硝酸塩、プロトン供与体及びモノマーが溶液中で混合されると、溶液中で重合が起こる。しかしながら、ニトロシルイオンの生成を基板上に局限することができれば、その後の重合も該基板上に局限することができ、これにより、該基板上に導電性高分子堆積物を形成される。
【００３２】
例えば、亜硝酸イオンは、作用電極での硝酸イオンの還元により電気化学的に生成することができる。硝酸イオン、プロトン供与体及びモノマーを含む溶液中で亜硝酸イオンが電気化学的に生成されると、作用電極（基板）上にのみＮＯ＋が形成され、その結果、該作用電極の表面上に重合が起こる。一方、溶液がモノマー及び亜硝酸イオンのみを含み、基板をプロトン供与体として該溶液に浸す場合には、該基板の表面上にのみＮＯ＋が形成される。その結果、該基板の表面上で重合が起こる。
【００３３】
図１を参照すると、開示した方法１０は、概して、導電性高分子のモノマー及びニトロシル前駆体１１からなる組成物を合成する工程と、基板１２の外表面にニトロシルイオンが形成されるように前記基板を前記組成物と接触させる工程と、前記モノマーを重合させて導電性高分子１３とする工程を含む。前記重合は前記ニトロシルイオンにより開始されるが、このニトロシルイオンは基板上で電気化学的又は化学的にその場生成することがきる。前記導電性高分子は、前記基板の外表面上に堆積させることができる。
【００３４】
前記開示した方法では、多くの導電性高分子を用いることができる。導電性高分子の１つの好適な例としては、ポリピロールが挙げられる。前記導電性高分子はポリチオフェンであってもよい。様々な導電性高分子（及び対応するモノマー）の混合物を用いることもできる。前記導電性高分子のタイプは、本開示内容の範囲を限定するものと解釈されるべきではないことを理解すべきである。さらに、前記組成物は、水性基剤系や有機溶剤系であってもよく、或いは、前記組成物は水と有機溶剤の混合物を含んでいてもよい。前記組成物は、溶液、乳剤又は懸濁液であってもよい。
【００３５】
前記開示した方法の第１実施形態によれば、前記ニトロシルイオンは電気化学的に生成され、これにより作用電極上での前記導電性高分子の形成・堆積が可能となる。とりわけ、前記ニトロシルイオンはカソードバイアス下での硝酸イオンの還元により電気化学的に生成され、これによりポリピロールなどの導電性高分子のカソード析出が可能となる。
【００３６】
前記導電性高分子の形成・堆積は、２つの酸化還元反応を組み合わせることで達成される。第１の反応は、酸化剤（ＮＯ＋）の電気化学的生成である。ＮＯ＋イオンの電気化学的生成は、硝酸イオン（ＮＯ３−）の亜硝酸（ＨＮＯ２）への還元［式（１）］を伴っていてもよい。ＨＮＯ２は両性であるため、溶液のｐＨによって様々な種を生成することができる。弱酸性条件下では、ＨＮＯ２は主要化学種であるが、ｐＨが上昇するにつれてＮＯ２−とＨ＋とに解離する。一方、強酸性条件下では、ＨＮＯ２はＨ＋イオンと反応して強酸化剤であるＮＯ＋イオンを生成する［式（２）］。
【００３７】
ＮＯ３−＋３Ｈ＋＋２ｅ  ⇔  ＨＮＯ２＋Ｈ２Ｏ      （１）
【００３８】
ＨＮＯ２＋Ｈ＋  ⇔  Ｈ２ＮＯ２＋  ⇔  ＮＯ＋＋Ｈ２Ｏ      （２）
【００３９】
第２の反応は、ＮＯ＋イオンによるピロールの化学的酸化であり、これにより重合処理が開始される。酸化剤は作用電極においてのみその場生成されるため、重合は、主に該作用電極上で起こり、その結果、液相中ではなくカソードにおいて電極型又は膜型の伝導性の高分子が堆積する。
【００４０】
特定の理論に拘束されるものではないが、このような処理は、導電性高分子電極と、改良された特徴を備えた伝導性の高分子系ハイブリッド電極との組み立てに用いることができると予測される。例えば、開示した方法は、アノード析出条件下では安定しない基板上に導電性高分子を堆積させることを可能にする。さらに、カソード析出における導電性高分子の核生成及び成長パターンはアノード析出におけるそれらとは異なっており、その結果マイクロスケール及びナノスケールの高分子形態が改良される。最後に、開示した方法は、重合及び金属還元反応が同じカソード条件下で起こるので、１工程での金属−伝導性高分子ハイブリッド電極の電着を可能にする。本明細書に開示するように、高表面積ポリピロール電極の製造及びスズ−ポリピロール複合体電極の１工程合成にカソード重合を用いることは、効果的であり且つ時間／エネルギーの節約になる。合成されたスズ−ポリピロール電極は、Ｌｉイオン電池のアノードとして用いることができる。
【００４１】
非制限的な例では、堆積組成物（めっき液）は、０．４ＭのＨＮＯ３、０．５ＭのＮａＮＯ３及び０．２Ｍのピロールを含む水溶液として合成される（新たに作られる溶液のｐＨは０．４であった）。作用電極は銅箔であってもよく、また、対電極は、スッパタコーティングによりガラススライド上の２００Åのチタン上に堆積させた１０００Åの白金であってもよい。電着は、室温において、Ａｇ／ＡｇＣｌ／４Ｍ  ＫＣｌの基準電極に対してＥ＝−０．６５Ｖで行うことができる。効率的なポリピロールの堆積は、ｐＨが１．５を越えずに維持される場合に達成される。このような強酸性環境では、ＮＯ３−の電気化学的還元によりかなりの量のＮＯ＋化学種を生成することができる。
【００４２】
図２を参照すると、走査電子顕微鏡（ＳＥＭ）は、ポリピロール堆積物は３次元の多孔質ネットワーク形状の、直径が５０〜２００ｎｍの球状粒子を含んでいることを示しており、これは、高表面積を有する伝導性高分子電極を必要とする応用に有益である。このような形態は、概して２次元の平面的な表面形態を有する、アノードで生成されたポリピロール堆積物とは全く異なる。比較のために、同じめっき液を用いてアノードで堆積させたポリピロール（Ａｇ／ＡｇＣｌに対してＥ＝＋０．８０Ｖ）のＳＥＭ画像を図３に示す（銅箔はアノード電位が印加されると即座に酸化するため、この場合には白金作用電極が用いられた）。アノードで生成されたポリピロール堆積物は、表面上に同様の球状特徴を示すが、この表面は本質的には２次元であり、メソ多孔性が欠如している。
【００４３】
上述した方法を用いて、様々な伝導性の高分子系複合体電極を合成することができる。そのためには、堆積組成物は金属塩を含んでいてもよく、該金属塩から電気化学的に派生する無機粒子が形成される。この無機粒子としては、金属、金属酸化物、金属硫化物、金属セレン化物、金属テルル化物があるが、これらに限定されるものではない。無機粒子は、伝導性の高分子と共に電極に堆積させてもよい。非制限的な例では、ポリピロールの堆積に用いためっき液に０．１ＭのＳｎＣｌ２を足すだけでスズ−ポリピロールハイブリット電極を合成することができる。カソード析出は、ＳｎＣｌ２の溶解を促進するために４５℃まで上昇させた湯温で、ポリピロール膜の堆積に用いた電位と同一の電位で行うことができる。
【００４４】
図４を参照すると、スズ−ポリピロールハイブリット電極のＳＥＭ画像は、ハイブリット膜が、多孔質ネットワークを作り出すポリピロールナノスフェアからなる本来のポリピロール構造を維持していたことを示している。しかしながら、図５に示すように、ポリピロールスフェアの表面は、スズ粒子の存在により、明らかに粗くなっている。スズ−ポリピロールスフェア断面の透過型電子顕微鏡（ＴＥＭ）画像は、Ｓｎ粒子がポリピロールスフェアの表面に均一にコーティングされていることを示している（図６）。さらに、複数のＴＥＭ断面画像の解析により、ポリピロールスフェア上のスズコーティング層の厚さは、２５〜１００ｎｍの範囲であることが示される。ポリピロールスフェア上のスズの堆積の均一性は、高電子密度を有するスズ粒子がポリピロールスフェアよりも明るく現れる反射電子（ＢＳＥ）画像からも確認できる。図１７に示すように、スズ−ポリピロールスフェアのＢＳＥ画像は、ポリピロールスフェア上の点在・孤立した明るい点ではなく、概ね均一なコントラストを示しており、これは、スズナノ粒子が全ポリピロールスフェア上に均一に堆積していることを示している。
【００４５】
合成されたスズ−ポリピロール電極は、Ｌｉイオン電池のアノードの候補として優れている。スズ地金は、その高いリチウムの理論比容量（９９３ｍＡｈｇ−１、Ｌｉ４．４Ｓｎの形成に対応）のために、高エネルギー密度のＬｉイオン電池に用いられてきた。しかしながら、そのリチウムの挿入及び抽出による相当な容量変化（最大３００％）により、劣悪なサイクル性能につながる粉状化が引き起こされることもあるため、商業的なＬｉイオン電池でのスズアノードの使用が制限されることがある。この問題を解決するための最も一般的な取り組みの１つは、スズと、サイクル中のスズの容量変化に対応可能なバッファマトリクスとの結合である。このマトリクスにより、ドメインが小さいことに起因する容量変化により簡単に対応できるので、スズの大きさを小さくし、マトリクスにおける金属スズの分散度を上昇させることは、サイクル特性の向上に有益であろう。さらに、スズナノ粒子の使用は、合金化処理及び脱合金化処理を完了させるためのＬｉ＋イオンの拡散距離が短縮されるため、時間率容量を高めるのに有効であろう。
【００４６】
電極材料としてスズの望ましい特徴とポリピロール堆積物を結合するためには、ここに開示するカソード重合−析出方法により、Ｌｉイオン電池のアノードとしての使用するための、通常のスズ電極よりも優れた特性を有するｔｉｎ−ｐｐｙハイブリット電極の合成が可能となる。特定の理論に拘束されるものではないが、ポリピロールスフェアが、サイクル中のスズナノ粒子の容量拡張に弾力的に対応するバッファマトリクスとして機能すると予測される。加えて、多孔性ポリピロールネットワーク上の薄いスズナノ粒子の堆積物は、アノード内外へのＬｉイオンの拡散を容易にし、この結果、時間率容量が改良される。さらに、既存の方法では、スズ粒子と高分子バインダ及び伝導性の添加剤との混合（３成分システム）によりスズアノードを合成するが、一方、開示した方法では、スズ粒子は、ポリピロールスフェアとの優れた密着性及びスズ層内における粒子間の良好な電気的連続性を有して電着されるため、２成分システム（スズ、及びバインダを伴わない導電性高分子）を用いる。結果として、ハイブリッド電極のスズ含有量を９５ｗｔ％にまで引き上げることができた。ここで議論されるいくつかの例では、電気化学的特性評価に用いられる、ハイブリッド電極のスズ含有量は８８ｗｔ％である（誘導結合プラズマ原子発光分析法により決定）。
【００４７】
０．２Ｃ（１Ｃ＝９９３ｍＡｇ−１）の割合において得られる、最初の２サイクル（形成工程）におけるスズ−ポリピロールハイブリッド電極の電位プロフィールを図８に示す。最初のサイクルのクーロン効率（６４％）は比較的低くなることがあり、おそらくこれは最初の放電処理中に観測される高い不可逆容量の結果である。これは、大きな電極／電解質接触領域を作り出すナノ構造の電気化学的活性材料を含むシステムにとっては典型的な挙動である。２回目のサイクルの高いクーロン効率（９４％）は、最初のサイクル中に安定した固体電解質界面相（ＳＥＩ）が形成されたことを示している。比較のために硫酸塩浴を用いて電気化学的に堆積させた、前記ハイブリッド電極と同量のスズを含む純スズ電極の電位プロフィールは、２回目の放電処理中の極端な容量低下を示している。
【００４８】
スズ−ポリピロールハイブリッド電極の、前記形成工程後さらに５０サイクルまでのサイクル性能及びクーロン効率を図９に示す。充電処理及び放電処理の両処理において１Ｃの割合を用いた。前記ハイブリッド電極の初期容量、９４２ｍＡｈｇ-１のＳｎは、８２９ｍＡｈｇ-１の複合体（８８ｗｔ％のスズ）に相当する。この値は、商業的な黒鉛アノード（約３３０ｍＡｈｇ−１の複合体）の初期容量のおよそ２．５倍であり、これは、適切に最適化すれば、将来の高エネルギー密度のＬｉイオン電池のアノード材料としてスズ−ポリピロールハイブリッド電極を用いることができることを示している。５０サイクルの後、前記スズ−ポリピロールハイブリッド電極は４７％の容量維持力を示しており、これは、一般的に数サイクル中に著しい容量低下を示す同等の厚さ（約１０ｍｍ）の純スズ電極よりも向上した点である。開示したポリピロール堆積物は、スズコーティング層としてスズを堆積するための高表面積を提供したと推測され、これは、粉状化を効果的に抑制し、また、スズのサイクル特性を高める。さらに、スズ−ポリピロール電極を１工程で合成することは、現在のハイブリッド電極の２工程での電着に比べて時間を節約でき、費用効果も高い。
【００４９】
図１０は、Ｃの割合を変動させた場合のスズ−ポリピロールハイブリッド電極の速度能力を、比較のための、全サイクルにわたって０．２Ｃの放電／充電率で固定した場合の速度能力と共に示す。図１０に示すように、Ｃの割合を０．２Ｃから５Ｃに上昇させた場合、１８％だけの充電容量の低下（８７５ｍＡｈｇ−１から７１８ｍＡｈｇ−１）が観測され、これは、スズ−ポリピロールハイブリッド電極を、高電力密度且つ高エネルギー密度のアノードとして用いることができることを示している。この改良された速度能力は、ハイブリッド構造におけるスズのフル活用に必要なＬｉイオンの拡散距離の短縮の結果であろう。さらに、容量維持力及び速度能力のさらなる改良は、適切な最適化（例えば、ハイブリッド電極の構成及び形態の調整、スズ層上への保護被膜の追加）により達成することができる。
【００５０】
上例は、カソード重合方法は、広範囲の金属を、ＮＯ＋を生成するために印加したバイアスと同じバイアスでカソードで堆積させてことができるため、１工程の処理による様々な金属−導電性高分子複合体電極の生産に用いることができることを証明している。このような共堆積処理の間、金属堆積と高分子堆積とが互いに影響しあうので、新しい複合形態を達成することができ、これにより、これらの核生成及び成長パターンを変化させることができる。加えて、共堆積は、２工程堆積（アノード重合及びその後のカソード重合）と比較して、伝導性高分子マトリクス内での金属分散の均一性及び度合を上昇させることができる。
【００５１】
開示した方法の第２実施形態によれば、ＮＯ２−とＨ＋とを混合することにより、ＮＯ＋イオンを化学的に生成することができる（式３）。ＨＮＯ２は両性であり、さらに酸性環境でＨ＋イオンと反応し、この結果、ＮＯ＋イオンが生成される（式４）。
【００５２】
ＮＯ２−＋Ｈ＋  ⇔  ＨＮＯ２      （３）
【００５３】
ＨＮＯ２＋Ｈ＋  ⇔  Ｈ２ＮＯ２＋  ⇔  ＮＯ＋＋Ｈ２Ｏ      （４）
【００５４】
式３及び式４を用いた水性媒体中でのＮＯ＋イオンの生成及び、これらのピロールを重合させる能力を図５ａに証明する。溶液は０．１Ｍのピロールと、プロトン供与体として０．２ｍＭのＣＨ３ＣＯＯＨを含む。ＮａＮＯ２が添加されると、透明の溶液の色が黄色に変色し、時間が経つと暗い茶色に変色し、ポリピロールの形成が徐々に進行することを示している。重合の度合い又は速度は、ＣＨ３ＣＯＯＨの濃度又はｐＨを変更することにより加減することができ、これは式４に示す化学的平衡に影響し、生成されるＮＯ＋イオンの量を変動させる。図５ｂは、ｐＨに依存したポリピロールの重合を示しており、ＣＨ３ＣＯＯＨの濃度の上昇により、ポリピロールの形成が促進される。
【００５５】
第２実施形態における基板は、プロトン源としてプロトン供与性表面を有し、亜硝酸イオンと反応してニトロシルイオンを生成してもよい。例えば、前記プロトン供与性表面は、メソポーラスシリカ又はアルミノシリカなどの表面−ＯＨ基を有する表面であってもよい。シリカ表面のシラノール基のｐＫａは４．７〜４．９の範囲であり、図５ａ及び図５ｂに示した重合においてＮＯ＋イオンの生成のためのプロトン源として用いられたＣＨ３ＣＯＯＨのｐＫａと同等である。したがって、シリカ表面がプロトン源としてのみ用いられ（式５乃至７）、ＮＯ２−と反応してＮＯ＋イオンを形成する場合には、メソポーラスシリカの表面上でのポリピロールの選択的重合が達成されると推測される。
【００５６】
ＮＯ２−＋Ｓｉｌｉｃａ−ＯＨ  ⇔  ＨＮＯ２＋Ｓｉｌｉｃａ−Ｏ−      （５）
【００５７】
ＨＮＯ２＋Ｓｉｌｉｃａ−ＯＨ  ⇔  Ｈ２ＮＯ２＋＋Ｓｉｌｉｃａ−Ｏ−      （６）
【００５８】
ＨＮＯ２＋Ｈ＋  ⇔  Ｈ２ＮＯ２＋  ⇔  ＮＯ＋＋Ｈ２Ｏ      （７）
【００５９】
図１３は、規則正しい２Ｄの六角形メソポーラス構造（細孔の大きさ、約９．３ｎｍ）を有するＭＳＵ−Ｈシリカ粒子を６００ｍｇ含む５０ｍｌの０．１Ｍピロール溶液中で行われる重合反応を示している。ＭＳＵ−Ｈはメソポーラスシリカの非制限的な例であり、これは、Ｓｉｇｍａ−Ａｌｄｒｉｃｈ，http://www.sigmaaldrich.com/united-states.htmlから商業的に得ることができる。１ｍｌの５．０ＭＮａＮＯ２溶液を添加すると、ビーカーの底に存在するＭＳＵ−Ｈ粒子は白から暗いピンクへと即座に変色し、ＮＯ＋イオンのその場生成によりシリカ表面にポリピロールが形成されたことを示す。重合の度合が増すにつれて、次第に色が暗い茶色になる。ｐＨ中性溶液中のＮＯ＋イオンの量は無視できる程度なので、バルク溶液相では目に見える重合は観測されなかった。この反応では、モノマーと開始剤とが同じビーカー内に存在していても（ワンポット合成）、シリカメソ細孔内での選択的重合が達成される。これは、酸化剤が、シリカ表面上のみでその場生成されるからである。ＮＯ２−イオンはバルク溶液内の方が容易に利用可能できるとしても、ＮＯ２−イオンは、シリカ表面と反応した時にのみＮＯ＋イオンに変換される。したがって、既存の２工程処理において必要な、細孔内での酸化剤の予備濃縮を行う労力を必要とせずにＮＯ＋イオンの局所的生成が達成される。
【００６０】
比較のために、従来から用いられてきた酸化剤、ＦｅＣｌ３の添加により開始されるピロールの重合を図１４に示す。図１４に示すように、重合は、予期したとおり、主に溶液相で起こった（ＦｅＣｌ３の密度が原因で、重合は溶液の底から開始される）。しかしながら、細孔内へのＦｅＣｌ３の拡散及びこれによる細孔内でのポリピロールの重合は著しく制限されるため、シリカパウダーの大半の色は３０分の実験後も白のままであった。
【００６１】
ＭＳＵ-Ｈ／ｐｐｙの合成の非制限的な例は、２時間かき混ぜることによって２００ｍｇのシリカを１００ｍｌの蒸留水の中に分散させること、及び０．７ｍＬのピロール溶液を加えることを伴う。（１００ｍＬの溶液中のピロールの最終的な濃度は０．１Ｍであった）。メソ細孔内でのポリピロールの最大の吸着のために数時間かき混ぜ続けた。０．６９ｇのＮａＮＯ２を添加すると重合が開始された。１日かき混ぜた後、ポアサイズが０．２ミクロンのメンブレンフィルタを用いて該溶液をろ過し、脱イオン水で洗浄することにより、組成物を収集した。精製のために、この組成物を１００ｍＬの脱イオン水中に再分散させ、ろ過及び洗浄を２度行った。この生成物を、さらなる特性評価の前に、５０℃の真空下で７２時間乾燥させた。その結果生じたＭＳＵ-Ｈ／ポリピロール組成物のポリピロール含有量は、約３．１ｗｔ％であり、これは、熱重量分析（ＴＧＡ）により算定された。この組成物のポリマー含有量は実験条件の詳細によって異なる。
【００６２】
次に図１５を参照すると、メソ細孔壁上のポリピロール膜の存在及び組成物サンプルの細孔の接触可能性は、ニトロゲンの吸着／脱着の考察により確認できる。図１５に示すように、ポリピロール−シリカ複合体は、純シリカのものと非常によく似た狭いＨ１型のヒステリシスループを有するＩＶ型の等温線を表し、これは、シリカの円筒状（メソポーラス）壁はポリピロールにより均一に覆われ、メソポーラス構造は、実質的には高分子膜の形成後も影響を受けないままであることを示す。
【００６３】
さらに、図１６に示すように、Ｂａｒｒｅｔｔ−Ｊｏｙｎｅｒ−Ｈａｌｅｎｄａ（ＢＪＨ）分析により決定されるシリカの細孔サイズ分布曲線は、非常によく似た半値全幅（ＦＷＨＭ）を有し、メジアン細孔サイズが９．２７ｎｍから９．０６ｎｍへごく僅かに減少したことを示しており、これによってもチャネル内高分子膜の均一性及び薄さを確認できる。複合体サンプルで観測される細孔サイズ及び細孔容積の僅かな減少は、複合体サンプルに存在する少量の高分子と一致する。このことも、この複合体は、様々な応用に用いることができる高細孔容積を有することを示している。
【００６４】
複合体サンプルの伝導率を測定するために、ペレットとしてＭＳＵ−Ｈ／ポリピロール複合体粉体を合成する。図１７（挿入）に示すように、このペレットを、銀ペーストでＩＴＯ基板に取り付ける。銀接点を前記ペレット上に配置し、２つのプローブを用いてＩＶ測定を行う。その後、図１７に示すＩ-Ｖ曲線の線形相関を用いて複合体サンプルの伝導率が計算され、８ｘ１０−６Ｓ／ｃｍであった。前記複合体は３．１ｗｔ％のポリピロールしか含有しておらず、かなりの粒境界を有する粉状のペレットを用いて伝導率を測定したことを考えると、３．１ｗｔ％の含有量でシリカ表面に不規則な又は孤立したポリピロール島又は集合体を形成しても、計測可能伝導率値にはならないので、この伝導率データから、前記複合体中のポリピロールがメソポーラスシリカ表面に薄いけれども連続した被膜層を形成したことを確認できる。このように、高い伝導率値は、モノリシックメソポーラスシリカ材料を用いて複合体構造を形成された場合、又は重合条件の調整によって複合体のポリピロール含有量を上昇させた場合に達成することができる。
【００６５】
上記例においては、プロトン供与性表面を有する基板としてメソポーラスシリカを用いているが、他のプロトン供与性表面を用いてもよい。例えば、前記基板は、プロトンを供与するために、ヒドロキシル以外の表面基を有していてもよい。さらに、基板を酸性組成物に浸してから堆積組成物に移動させることによって、非プロトン供与性表面をプロトン供与性表面に変換させてもよく、この場合、基板に吸着した酸性プロトンがニトロシル前駆体と反応してニトロシルイオンを生成する。
【００６６】
特定の実施形態のみを記述したが、上記の記載から、当業者には代替実施形態及び様々な変形例が明らかであろう。例えば、本明細書では基板−導電性高分子複合体の電池電極への応用を開示しているが、このような複合体は、触媒、化学センサ及びバイオセンサ、ドラッグリバリー、燃料電池、エレクトロクロミック素子、アクチュエータ、電界放出ディスプレイ、スーパーキャパシタ、光起電技術、トランジスタ、データ記憶、表面保護、透明導電性材料、カーボンナノ材料の代用品等を含む、これらに限られるものではないが、他の領域で用いることもできることが理解されるべきである。これらの及び他の代替は、本開示内容と同等のものであり、本開示内容の要旨と範囲に含まれるものであるとみなす。
【図１】
2013530262.tif 000003
【図８】
2013530262.tif 000004
【図９】
2013530262.tif 000005
【図１０】
2013530262.tif 000006
【図１５】
2013530262.tif 000007
【図１６】
2013530262.tif 000008
【図１７】
2013530262.tif 000009
【図２】
2013530262.tif 000010
【図３】
2013530262.tif 000011
【図４】
2013530262.tif 000012
【図５】
2013530262.tif 000013
【図６】
2013530262.tif 000014
【図７】
2013530262.tif 000015
【図１１】
2013530262.tif 000016
【図１２】
2013530262.tif 000017
【図１３】
2013530262.tif 000018
【図１４】
2013530262.tif 000019
【国際調査報告】
2013530262.tif 000020
2013530262.tif 000021